본 발명 은 또한 Mn 을 2 . 20 ~ 2 . 45 % 첨가 하 여 FeS 의 형성 을 억제 하 고 페라이트 를 미세 ( 조직 미세화 강화 기구 ) 하 게 만든 다 . 또한 종래 와 달리 탄소 조직 을 급 냉하 여 마르텐 사이트 조직 으로 만듬으로써 마르텐 사이트 의 특징 인 고강도 를 얻 고 , 아울러 페라이트 특징 인 성형 성 도 확보 한다 . 연신율 을 향상 시키 는 경우 CT ( coiling temperature ) 온도 를 650 ~ 660 ℃ 로 조절 하 여 고연 신율 에 필요 한 조직 의 균일성 확보 C 함량 을 0 . 06 ∼ 0 . 08 % 로 하 고 Mn 함량 을 2 . 20 ~ 2 . 45 % 로 관리 하 는 것 이 요지 이 다 . 이 는 Mn : 2 . 20 ~ 2 . 45 % 첨가 함 으로써 조직 을 취약 하 게 만드 는 FeS 형성 을 억제 하 고 오스테나이트 영역 을 안정 화 를 기하 며 및 페라이트 ( ferrite ) 를 미세 하 게 만들 어 인장 강도 를 향상 시키 기 위함 이 다 . Mn 은 C 를 Fe 원소 에 고용 촉진 시키 고 , 고용 된 C 는 열처리 후 에 페라이트 입계 주위 에 마르텐 사이트 로 변화 하 여 초 고강 도 성질 을 띠 게 한다 . 그러나 , 탄소 ( C ) 함유량 이 극 저 에 가까운 범위 로 , 또한 좁 은 범위 로 관리 되 므로 , 본 발명 에서 는 소정 의 강도 를 얻 기 위해 탄소 ( C ) 보다 폐 라이트 조직 에 미치 는 영향 이 적 은 Mn 을 상기 범위 로 증가 시키 되 좁 은 범위 로 관리 함 으로써 오스테나이트 영역 의 안정 화 를 도모 하 였 다 .